(57)【特許請求の範囲】
【請求項１】
表外面層、中間層および裏外面層からなる多層構造編地で形成され、
表外面層に、主に単繊維繊度が０．４〜１．５デニールの合成繊維マルチフィ        ラメント、裏外面層に、主に、単繊維繊度が２〜５デニール、かつ、表外面層の        マルチフィラメントの１．３〜１２．５倍の単繊維繊度の合成繊維加工糸のマル        チフィラメント、中間層に、主に繊度が３０〜５６０デニールのポリウレタン系        弾性糸を配し、経編機を用いて編成し、
ポリウレタン系弾性糸の交編率が１０〜４０重量％である、ことを特徴とする        肌着用編地。
【請求項２】
中間層に、主に、繊度が３０〜５６０デニールのポリウレタン系弾性糸および        単繊維繊度が１〜５デニールの合成繊維マルチフィラメントを配したことを特徴        とする、請求項１に記載の肌着用編地。
【請求項３】
表外面層の拡散面積が裏外面層に対し４〜６０倍の範囲、保水率が裏外面層に        対し５〜４０倍の範囲にあり、
裏外面層の吸水率が９０〜１００％の範囲、保水率が０〜１０％の範囲、吸水        速度が瞬時〜１秒の範囲にあり、
伸長率が緯方向に比較して経方向に高く、経方向の伸長率が５０〜２００％、        経方向の伸長回復率が８０〜１００％の範囲にある、ことを特徴とする、請求項
１又は２に記載の肌着用編地。
【請求項４】
一方の外面層の表面を凹凸構造、他方の外面層の表面をフラット構造に形成し        たことを特徴とする、請求項１ないし３のいずれかに記載の肌着用編地。
【請求項５】
合成繊維マルチフィラメントが、ポリアミド、ポリエステルおよびポリプロピ        レンから選ばれる、１または２種類以上の疎水性繊維であることを特徴とする、        請求項１ないし４のいずれかに記載の肌着用編地。
【請求項６】
請求項１ないし５のいずれかに記載の肌着用編地を、裏外面層を肌側にして用        いたことを特徴とするインナーウェア。
【発明の詳細な説明】
【０００１】
【発明の属する技術分野】
本発明は、吸水性および透水性と速乾性とに優れ、適度な伸縮性を有する肌着用編地に関する。ショーツ、靴下、ボディスーツなど肌に密着して着用するインナーウェアに好適である。
【０００２】
【従来の技術】
従来、肌に密着する衣料のべたつきや蒸れ感を解消し、程よいフィット感を持たせるために様々な工夫がなされている。例えば、特開昭６３−２６４９０５号公報は、親水性繊維と疎水性繊維との混合糸およびポリウレタン弾性糸の織編地からなる、靴下などの衣料を開示している。また、特開昭６３−２４９７４７号公報は、合成繊維の延伸糸、捲縮糸、紡績糸などとスパンデックス糸とを交編した、２層構造の合成繊維織物を開示し、レオタードやサイクリングウェアなどに用いている。さらに、特開平７−８２６４０号公報は、疎水性糸からなる肌側外面層と、伸縮性糸からなる他方の外面層とを伸縮糸で一体化した、伸縮性水分処理布を開示している。
【０００３】
【発明が解決しようとする課題】
前記の衣料や布帛は、親水性繊維や紡績糸などを使用しているため、長時間密着着用していると、編地が水分を蓄積してべたつき、乾きにくく、インナーウェアなどには不向きである。また、編地の表と裏との作用が干渉し合うことも、べたつき感の原因になると考えられる。
【０００４】
本発明は、吸水性および透水性を長時間安定して保持し、速乾性に優れ、しかもインナーウェアなどに適した伸縮性を有する、肌着用編地を提供することを目的とする。
【０００５】
【課題を解決するための手段】
そして、前記の課題を解決するには、表外面層、中間層および裏外面層からな        る多層構造編地で形成され、表外面層の拡散面積が裏外面層に対し４〜６０倍の        範囲、保水率が裏外面層に対し５〜４０倍の範囲にあり、裏外面層の吸水率が９        ０〜１００％の範囲、保水率が０〜１０％の範囲、吸水速度が瞬時〜１秒の範囲        にあり、伸長率が緯方向に比較して経方向に高く、経方向の伸長率が５０〜２０        ０％、経方向の伸長回復率が８０〜１００％の範囲にある肌着用編地が好適であ ることを見出した。
【０００６】
前記の肌着用編地として本発明は、具体的に表外面層、中間層および裏外面層        からなる多層構造編地で形成され、表外面層に、主に単繊維繊度が０．４〜１．        ５デニールの合成繊維マルチフィラメント、裏外面層に、主に、単繊維繊度が２        〜５デニール、かつ、表外面層のマルチフィラメントの１．３〜１２．５倍の単        繊維繊度の合成繊維加工糸のマルチフィラメント、中間層に、主に繊度が３０〜        ５６０デニールのポリウレタン系弾性糸を配し、経編機を用いて編成し、ポリウ        レタン系弾性糸の交編率が１０〜４０重量％である肌着用編地を提供する。中間        層に、繊度が３０〜５６０デニールのポリウレタン系弾性糸および単繊維繊度が        １〜５デニールの合成繊維マルチフィラメントを配すると、裏側から表側への透        水性がさらに高まる場合がある。
【０００７】
前記の肌着用編地は、表外面層の拡散面積が裏外面層に対し４〜６０倍の範囲、保水率が裏外面層に対し５〜４０倍の範囲にあり、裏外面層の吸水率が９０〜１００％の範囲、保水率が０〜１０％の範囲、吸水速度が瞬時〜１秒の範囲にあり、伸長率が緯方向に比較して経方向に高く、経方向の伸長率が５０〜２００％、経方向の伸長回復率が８０〜１００％の範囲にあることが好ましい。
【０００８】
前記の肌着用編地の、一方の外面層の表面を凹凸構造、他方の外面層の表面をフラット構造に形成すれば、速乾性や肌触りが向上する。同様の理由から、編地に用いる合成繊維マルチフィラメントは、ポリアミド、ポリエステルおよびポリプロピレンから選ばれる、１または２種類以上の疎水性繊維が好適である。本発明の肌着用編地を、裏外面層を肌側にして用いたインナーウェアは、常時密着着用してもさらりとした着心地を有している。
本発明において、肌着用編地の諸特性は、下記の方法で測定する。試験片は、あらかじめ２０℃、６５％ＲＨの雰囲気中に１２時間放置しておく。
【０００９】
（１）拡散面積；
▲１▼  １０ｃｍ×１０ｃｍの試験片を３枚採取する。
▲２▼  ０．１ｃｃインク原液（（株）パイロット製）をガラス水平面上におき（表面張力により直径が約１ｃｍとなる状態）、試験片を、表を上にして載せる。
▲３▼  前記▲２▼の状態で、１時間放置した後、編地の表および裏のそれぞれの拡散状態を紙に写しとる。
▲４▼  写しとった紙の面積を、デジタルプラスメータＫＰ−９０（内田洋行製）を用いて読取り、３枚の平均値を求め、表と裏との拡散面積とする。
▲５▼  前記▲４▼で求めた表と裏との拡散面積から、次式により表裏拡散面積比を求める。
（表裏拡散面積比）＝（表拡散面積）／（裏拡散面積）
【００１０】
（２）保水率；
▲１▼  １０ｃｍ×１０ｃｍの試験片を３枚および吸取紙（ろ紙；アドバンテック  Ｎｏ．２，１１０φ、東洋ろ紙（株）製、以下同じ）を６枚採取し、温度２０℃、湿度６５％の環境下で各々重量を測定する（０．００１ｇまで読取る）。
▲２▼  １．０ｃｃの蒸留水をガラス板上におき（表面張力により、直径が約２ｃｍとなる状態）、その上に表を上側にした試験片を速やかに載せる。
▲３▼  １分間放置後、ただちに蒸留水を吸水した試料片の重量を測定する（０．００１ｇまで読取る）。
▲４▼  試験片を、表と裏とを吸取紙（ろ紙）ではさみ、５００ｇ（５ｇ／ｃｍ2 ）の荷重下で１分間放置した後、ただちに表裏の吸取り紙の重量を０．００１ｇまで読み取って測定する。
▲５▼  次式により表と裏との保水率をそれぞれの試験片について算出し、算出した値の平均値を求める。
表の保水率（％）＝｛（Ｗ4 −Ｗ3 ）／（Ｗ2 −Ｗ1 ）｝×１００
裏の保水率（％）＝｛（Ｗ6 −Ｗ5 ）／（Ｗ2 −Ｗ1 ）｝×１００
表裏保水比＝（表の保水率（％））／（裏の保水率（％））
Ｗ1 ；吸水前の試験片の重量（ｇ）
Ｗ2 ；吸水後の試験片の重量（ｇ）
Ｗ3 ；試験片の表側に用いた吸取紙の吸水前の重量（ｇ）
Ｗ4 ；試験片の表側に用いた吸取紙の吸水後の重量（ｇ）
Ｗ5 ；試験片の裏側に用いた吸取紙の吸水前の重量（ｇ）
Ｗ6 ；試験片の裏側に用いた吸取紙の吸水後の重量（ｇ）
【００１１】
（３）伸長率；幅５ｃｍ、長さ３０ｃｍの試験片を用い、つかみ間隔を２０ｃｍとして、ＪＩＳ  Ｌ  １０９６  Ｂ法（定荷重法）により測定する。
【００１２】
（４）伸長回復率；ＪＩＳ  Ｌ  １０９６  Ｂ−１法（定荷重法）により測定する。
【００１３】
（５）吸水率；
▲１▼  １０ｃｍ×１０ｃｍの試験片を３枚および吸取紙（ろ紙）を３枚採取し、温度２０℃、湿度６５％の環境下で各々重量を測定する。
▲２▼  １．０ｃｃの蒸留水をガラス板上におき（表面張力により、直径が約２ｃｍとなる状態）、その上に表を上側にした試験片を載せる。
▲３▼  １分間放置後、ただちに蒸留水を吸水した試料片の重量を測定する。
▲４▼  残留した蒸留水を、吸取紙（ろ紙）で拭きとり、重量を測定する。
▲５▼  次式により吸水率をそれぞれの試験片について算出し、３枚の平均値を求める。
吸水率（％）＝（Ｗ3 −Ｗ1 ）／｛（Ｗ4 −Ｗ2 ）＋（Ｗ3 −Ｗ1 ）｝×100
【００１４】
（６）吸水速度；
▲１▼  約１５ｃｍ×１５ｃｍの試験片を３枚採取する。
▲２▼  試験片を直径１０ｃｍ以上の刺繍枠あるいはビーカーに、余分の張力がかからないように、試験片の表側を下にして固定し、試験片の表面が水平となるようにおく。
▲３▼  蒸留水が１滴（約０．００５ｃｃ）滴下するように調整した注射針（ＴＥＲＵＭＯ２６Ｇ１／２，０．４５×１３ｍｍ，注射器の容量１ｃｃ）の先端が、水平に置いた試験片の表面から５ｃｍ離れるようにホルダーに固定する。
▲４▼  水滴を試験片上に１滴滴下した時から、試験片上の水滴が特別な反射をしなくなる時までの吸水時間を測定し、０．１秒まで読み取る（ＪＩＳ  Ｌ  １０９６の６．２７．１項；吸水速度測定法のＡ法（滴下法）に準拠して測定する）。任意の３か所について同様にして吸水時間を測定する。
▲５▼  ３枚の試験片について前記で測定したそれぞれの吸水時間（秒）の平均値を求める。
【００１５】
【発明の実施の形態】
本発明に係る肌着用編地は、基本構成として３層以上の多層構造を採用する。        外部にさらされる表外面層は、肌と接する裏外面層に対し拡散面積を４〜６０倍        、保水率を５〜４０倍にすることが望まれる。裏面から吸収された水分を速やか        に拡散し、乾燥速度を早めて蒸れ感やべたつき感を改善することができる。裏外        面層における吸水率は９０〜１００％、好ましくは９５〜１００％、吸水速度は        瞬時〜１秒、好ましくは瞬時にすることによって、裏面の水分が速やかに吸収さ        れる。また、裏外面層における保水率を０〜１０％、好ましくは０〜５％にすれ ば、水分が肌側に残留せずさわやかな感触が得られる。
【００１６】
肌着用編地の伸長率は緯方向に比較して経方向に高く、経方向における伸長率        を５０〜２００％、好ましくは７０〜１８０％とし、伸長回復率は８０〜１００        ％、好ましくは９０〜１００％にすることによって、インナーウェアなどに適し        たフィット性が得られる。伸長回復率が８０％未満では、繰り返し着用すると伸        びが戻らなくなり、フィット性に乏しくなりやすい。
【００１７】
本発明に係る肌着用編地は、目的とする多機能を安定して保持するために、多層構造の外面層を形成する合成繊維マルチフィラメントの単繊維繊度を裏側で大きく、表側で小さく形成するとよい。衣服内部の水分は、外面層を構成するマルチフィラメントの表と裏との単繊維繊度の差により裏側から表側へ移動し、表面から蒸散されやすくなる。マルチフィラメントの単繊維繊度は、表外面層で０．４〜１．５デニール、好ましくは０．５〜１．３デニール、裏外面層で２〜５デニール、好ましくは２〜３デニールである。表外面層の単繊維繊度が０．４デニールに満たないと、単糸切れやピリングの発生により肌着用編地の機能性が低下する。表外面層の単繊維繊度が１．５デニールを超えたり、裏外面層の単繊維繊度が２デニール未満では、裏に対する表の拡散面積が不十分となり、編地が乾きにくくなる。裏外面層の単繊維繊度が５デニールを超えると、風合が硬くなり肌触りが悪くなる。
【００１８】
裏外面層に仮撚加工糸を用いれば、一般に、水分が裏外面層から表外面層に移動しやすい。生糸では、水分が裏外面層に蓄積されたり拡散されやすく、また、肌と編地との接触面積が大きくなり、べたつき感が増加する。さらに、裏外面層のマルチフィラメントの単繊維繊度は、表外面層のマルチフィラメントに対し１．３〜１２．５倍の範囲、好ましくは１．５〜１２．５倍の範囲にあると、裏側から表側への透水性が高まり好適である。
【００１９】
多層構造の中間層は、繊度が３０〜５６０デニール、好ましくは４０〜２８０デニールのポリウレタン系弾性糸を、編地の１０〜４０重量％、好ましくは２０〜３０重量％の範囲で混入すれば、インナーウェアに適した伸縮力と程よいフィット性とを編地に持たせることができる。また、必要に応じ、前記のポリウレタン弾性糸と単繊維繊度１〜５デニールの合成繊維マルチフィラメントとを交編し、中間層を編成するとよい。合成繊維の単繊維繊度を１〜５デニールの範囲で選択して用いることにより、水分を拡散する表外面層および吸収する裏外面層のそれぞれの働きを高めることができる。
【００２０】
本発明の肌着用編地に用いる合成繊維は、編地に過度の保水性を生じさせずに十分な透水性と速乾性とを持たせるために、比較的吸湿性の低い疎水性合成繊維フィラメントが好ましい。なかでも、ポリエステル、ポリアミドおよびポリプロピレンから選ばれる、１種または２種類以上の組み合わせが好適である。一般に、綿、麻、毛などの天然繊維やセルロース系繊維などは水分を蓄積しやすく、紡績糸は毛羽立ちやすいので、好ましくない。ポリウレタン系弾性糸は、特に限定されないが、ベアの繊維が好ましく用いられる。
【００２１】
編地の編成は、経編機を使用することが好ましい。なかでも、ラッセル編機を用いて編成した肌着用編地は、緯方向に比較して経方向の伸縮性が高くなるので、ボディスーツやガードルなどの素材に適している。編地組織は、特に限定されず、例えば、図１に示す編組織を用いることができる。
【００２２】
また、編地の一方の外面層の表面をメッシュ編、針抜き組織、タック編などの凹凸構造に、他方の外面層の表面を平編などのフラット構造に形成すれば、速乾性や吸水性をさらに高めることができる。例えば、表外面層を凹凸構造に形成し、裏外面層をフラット構造に形成して肌側に用いれば、表外面層の表面が増大し、水分の蒸散が早くなるので、速乾性の向上を期待できる。逆に、表外面層をフラット構造に形成し、裏外面層を凹凸構造に形成して肌側に用いれば、肌と接触する面積が小さくなる凹凸面の感触がさらりとする。さらに、肌側外面層に吸水加工を施せば、汗が吸収され、中間層を通って表側に移動されやすくなる。吸水加工は、ポリエチレングリコールやその誘導体などの吸水剤を用いて行うことができる。吸水加工に用いる加工剤の種類や濃度は、要求される吸水性能により決定すればよい。
【００２３】
本発明に係る肌着用編地の裏外面層を肌側に用いた、ショーツや靴下などのインナーウェアは、肌に程よくフィットし、しかもさらりとした着心地で長時間快適に着用できる。さらに、抗菌加工を施した肌着用編地は、衛生的で肌に直接接する下着類に好適である。抗菌加工は通常の抗菌剤を用いて行う。前記の用途に対する抗菌性は、菌数測定法（ＳＥＫ規格）により測定し、増減値差が１．６以上が好ましい。
【００２４】
本発明に係る肌着用編地はラッセル編機などを用いて編成した後、リラックス、精練加工、吸水加工、抗菌加工など後加工を通常の方法で行う。この肌着用編地を用いたインナーウェアは、本発明に係る肌着用編地を用いる以外は通常と同様にして製造することができる。
【００２５】
【実施例】
以下に、本発明の肌着用編地について具体例を用いてさらに詳細に説明する。
実施例１
ラッセル機２８Ｇ編機を用い、図１に示す組織図に従って、表外面層を形成する筬Ｌ２に４０デニール、３６フィラメントのナイロンマルチフィラメントを配し、裏外面層を形成する筬Ｌ１に３０デニール、１０フィラメントのナイロンウーリーマルチ加工糸を配し、中間層を形成する、筬Ｌ３に７０デニール、３６フィラメントのナイロンマルチフィラメントおよび筬Ｌ４に１４０デニールのポリウレタン系弾性糸を配し、表１に示す糸使いで、機上密度２８ウェール／インチ、５０コース／インチとして編立てを行った。得られた生機に常法によりリラックス、精練加工を行った後、酸性染料で白色に染色加工を行った。その後、ＴＮＴ２（高松油脂（株）製）２％ｏｗｆ溶液を用い、乾燥セットを１８０℃で４０秒間行って吸水加工を施し、仕上げ編地を得た。得られた編地について、各種物性の測定を行った結果を表２に示す。
得られた編地は、吸水性に優れ、伸長率、伸長回復率ともに良好なものであった。
【００２６】
実施例２
中間層を形成する筬Ｌ３に７０デニール、３６フィラメントのナイロンウーリーマルチ加工糸を用いたほかは、実施例１と同様に編立てを行った。得られた生機に、常法によりリラックス、精練加工を行った後、酸性染料で白色に染色加工を行った。その後、実施例１と同様に吸水加工を施し、仕上げ編地を得た。得られた編地について、各種物性の測定を行った結果を表２に示す。
得られた編地は、とくに裏面保水率が少なく、吸水性に優れ、伸長率、伸長回復率ともに良好なものだった。
【００２７】
比較例１
表外面層を形成する筬Ｌ２に４０デニール、１７フィラメントのナイロンマルチフィラメントを配し、裏外面層を形成する筬Ｌ１に３０デニール、２４フィラメントのナイロンウーリーマルチ加工糸を配したほかは、実施例１と同様にして編立てを行った。得られた生機に、常法によりリラックス、精練加工を行った後、酸性染料で白色に染色加工を施した。その後、実施例１と同様にして吸水加工を行い、仕上げ編地を得た。得られた編地について各種物性の評価を行ったので、その結果を表２に示す。
得られた編地は、裏面から表面への透水性が悪く、裏外面層の保水率が高く、べたつきやすかった。
【００２８】
比較例２
中間層を形成する筬Ｌ４に２０デニールのポリウレタン系弾性糸を用いた以外は、実施例１と同様に編立てを行った。得られた生機に、常法によりリラックス、精練加工を行った後、酸性染料で白色に染色加工を施した。その後、実施例１と同様にして吸水加工を行い、仕上げ編地を得た。得られた編地について各種物性の評価を行ったので、その結果を表２に示す。
得られた編地は、伸長率、伸長回復率共に低く、形態安定性の悪いものであった。
【００２９】
【表１】
0003796816.tif 000002
【００３０】
【表２】
0003796816.tif 000003
【００３１】
【発明の効果】
本発明の肌着用編地は、３層以上の多層構造をなす各層を最適に形成し、吸水性および透水性と速乾性とに優れ、適度な伸縮性を有しているので、人体に程よくフィットし、蒸れ感やべたつき感が少ない。中間層にポリウレタン系弾性糸と、必要により合成繊維マルチフィラメントとを用い、ラッセル編機で編成した編地は、表裏のそれぞれの機能を十分に発揮し、かつ、経方向の適度な伸縮力を有し、さらりとした感触で長時間快適に着用できる。必要に応じ、外面層の表面の構造をフラット構造や凹凸構造にしたり、後加工することにより、さらに速乾性や吸水性を高めることができる。洗濯しても乾きやすく、肌に密着して使用するショーツ、靴下などインナーウェアの素材に適している。
【図面の簡単な説明】
【図１】  本発明の肌着用編地を形成する編組織図の一実施態様例。
【符号の説明】
Ｌ1 ；裏外面層を構成する糸条
Ｌ2 ；表外面層を構成する糸条
Ｌ3 ；中間層を構成する糸条
Ｌ4 ；ポリウレタン系弾性糸
【図１】
0003796816.tif 000004